Brevet FR3057575A1 — publié le 20180420

Utilisation de fibres de verre à section circulaire dans un mélange comprenant un polyamide semi-aromatique et un polyamide aliphatique pour améliorer les propriétés mécaniques dudit mélange La présente invention concerne l'utilisation de fibres de verre à section circulaire dans un mélange comprenant au moins un polyamide MXDZ et au moins un polyamide aliphatique, notamment semi-cristallin, pour améliorer les propriétés mécaniques de ladite composition, notamment l'élongation à la rupture, après sa mise en oeuvre, en particulier par injection ou moulage par compression. Elle concerne également la composition obtenue avec le polyamide semi-aromatique et le mélange de polyamide aliphatique comprenant des fibres de verre à section circulaire et son utilisation pour constituer une structure monocouche ou au moins une couche d'une structure multicouche, notamment dans le domaine électrique et/ou de l'électronique (E/E). De nombreuses applications dans le domaine E/E demandent des matériaux très rigides (coque de téléphone, pièce ordinateur...). La rigidité est d'autant plus importante que la tendance marché va vers une diminution du poids des équipements électroniques et donc vers une réduction des épaisseurs des pièces. Toutefois, la réalisation de pièces de faible épaisseur amène d'autres problématiques : aptitude à être injectées, en particulier matériaux suffisamment fluides pour remplir complètement le moule et surtout lesdites pièces dont l'épaisseur se trouve réduite doivent présenter des propriétés mécaniques, en particulier l'allongement à la rupture, suffisantes après sa mise en oeuvre, en particulier par injection ou moulage par compression pour supporter les sollicitations durant la durée de vie du produit. Dans ces applications, les polyamides (PA) rigides (module > 12GPa) trouvent une grande place. Mais dès lors que le taux de fibres est supérieur à 30%, l'utilisation de fibres à section transversale non circulaire ou plate (FF) est la solution retenue pour satisfaire l'ensemble du cahier des charges, en particulier les aspects de gauchissement et de propriétés mécaniques. Ainsi, la demande EP2789591 [0003] indique que les fibres de verre à section transversale non circulaire permettent d'améliorer les propriétés mécaniques, la précision dimensionnelle et le gauchissement de résines renforcées avec lesdites fibres de verre à section non circulaire. Ceci est dû, selon cette demande, pour ce qui concerne l'amélioration des propriétés mécaniques, au fait que les fibres de verre à 3057575 2 section non circulaire ont une surface de contact supérieure à celle des fibres à section circulaire. La demande US 2011/0105655 décrit des compositions présentant une faible distorsion lors du moulage et constituées de 25 à 72% en poids d'un polyamide, de 20 5 à 65% en poids fibres de verre à section plate de ratio L/D de 2 à 8, et de 8 à 25% d'un agent ignifugeant (L représentant la grande dimension de la section transverse de la fibre et D la petite dimension de la section transverse de ladite fibre). Le polyamide utilisé est un mélange de 55-90% en poids d'un polyamide aliphatique et de 10 à 45% en poids d'un autre polyamide choisi parmi MACM10-18, MACMI, MACMT, MXDI, 10 MXDT, MXDX/MXDI, PACM10-18, 61, 6T, 61/6T et 6T/66 par rapport à la somme totale des polyamides. Les valeurs d'élongation à la rupture présentées dans les exemples de cette demande sont comprises de 1,3 à 1,5% pour des mélanges de PAXY (PA66) et de PA6 ou PA6I/6T (MXDZ n'est pas exemplifié) comprenant des fibres de verre, quelle que soit la 15 forme des fibres, à section plate ou circulaire. De plus, l'utilisation de fibres de verre à section plate conduit toujours à une élongation à la rupture supérieure à celle obtenue avec les fibres de verre à section circulaire. Le brevet JP5523520 décrit quant à lui des granules de polyamide ayant des propriétés électriques et de résistance à la déformation. 20 Les granules sont constituées de 5-40 parts en poids d'un agent ignifugeant, de 5-200 parts en poids d'une fibre de verre à section plate avec un ratio L/D d'au moins 2,3 et de 0-40 parts en poids d'un polyamide qui peut être un mélange de polyamide aliphatique avec un polyamide semi-aromatique tel que MXD10. Néanmoins, ces différentes compositions de l'art antérieur et notamment avec des 25 fibres de verre à section plates conduisent à des compositions présentant propriétés mécaniques qui peuvent être insuffisantes pour une application E/E. Par ailleurs, l'utilisation de fibres de verre à section plate par rapport aux fibres de verre à section circulaire engendre un surcoût non négligeable. De plus les fournisseurs de fibres de verre à section plate sont beaucoup moins nombreux que les 30 fournisseurs de fibre de verre à section circulaire. Ces deux aspects sont essentiels dans la cadre de la production industrielle de résines renforcées en fibres de verre. Il est donc nécessaire de pouvoir disposer de compositions utilisant des fibres de verres à section circulaire, permettant ainsi de limiter le coût de la dite composition et de s'assurer d'un approvisionnement pérenne en fibres de verre à section circulaire et de disposer de compositions présentant des propriétés mécaniques améliorées 3057575 3 notamment l'élongation à la rupture, après sa mise en oeuvre, en particulier par injection ou moulage par compression, par rapport aux fibres de verre à section plate. Ces différents problèmes ont été résolus avec l'utilisation de fibres de verre à section circulaire avec un mélange spécifique à base de polyamide aliphatique et de MXDZ. 5 Les inventeurs ont en effet trouvé de manière inattendue que l'ajout de fibres de verre à section circulaire dans un mélange comprenant au moins un polyamide MXDZ, et au moins un polyamide aliphatique, notamment semi-cristallin, permettait d'améliorer les propriétés mécaniques de ladite composition, notamment l'élongation à la rupture, après sa mise en oeuvre, en particulier par injection ou moulage par compression par 10 rapport à la même composition comprenant des fibres de verre à section plate au lieu de fibres de verre à section circulaire. Un autre avantage de l'invention est que lesdites compositions présentent un gauchissement limité lors de la mise en oeuvre en particulier par injection ou moulage par compression de la composition, c'est-à-dire un gauchissement inférieur à 2mm, en 15 particulier inférieur à 1 mm tel que déterminé sur des plaques de 100*100*1 mm3. Le gauchissement peut être totalement supprimé mais en règle générale, il est inférieur à 2mm, en particulier inférieur à 1 mm. La présente invention concerne l'utilisation de fibres de verre à section circulaire dans un mélange comprenant au moins un polyamide MXDZ, obtenu à partir de la 20 polycondensation de la meta-xylylène diamine (MXD), avec un acide dicarboxylique aliphatique (Z) en C6 à 018, en particulier en C6 à 012, et au moins un polyamide aliphatique A obtenu à partir de la polycondensation d'un motif choisi parmi : - un lactame en C6 à 012, - un aminoacide en C6 à 012, et 25 - un motif XY obtenu à partir de la polycondensation d'une diamine aliphatique (X) en C4 à 018, en particulier en C4 à 012, et un acide dicarboxylique aliphatique (Y) en C6 à 018, en particulier en C6 à 012, des fibres de verre à section circulaire et optionnellement au moins un modifiant choc et/ou au moins un additif, 30 lesdites fibres de verre à section circulaire et ledit mélange constituant une composition, lesdites fibres de verre à section circulaire étant présentes de 30 à 75% en poids, en particulier de 40 à 65% en poids et par rapport au poids total de la composition, 3057575 4 pour améliorer les propriétés mécaniques de ladite composition, notamment l'élongation à la rupture, après sa mise en oeuvre, en particulier par injection ou moulage par compression. La meta-xylylène diamine (MXD, numéro CAS 1477-55-0) peut être utilisée seule ou 5 en mélange avec de la para-xylylène diamine (PXD, numéro CAS 539-48-0). Mais dans ce dernier cas, et dans toute la description, la MXD doit être majoritaire par rapport à la PXD. Avantageusement, la MXD est utilisée seule. L'acide dicarboxylique aliphatique (Z) en C6 à C18 peut être choisi parmi l'acide 10 adipique, l'acide subérique, l'acide azélaïque, l'acide sébacique, l'acide undécanedioïque, l'acide dodécanedioïque, l'acide brassylique, l'acide tétradécanedioïque, l'acide pentadécanedioïque, l'acide hexadécanedioïque, l'acide octadécanedioïque. L'acide dicarboxylique aliphatique (Z) n'est pas un mélange d'acides dicarboxyliques 15 aliphatique en C6 à C18 ci-dessus défini et le MXDZ correspond donc à un homopolyamide. Néanmoins, MXDZ peut correspondre à un mélange de MXDZ. Avantageusement, l'acide dicarboxylique aliphatique (Z) en C6 à C12 peut être choisi parmi l'acide adipique, l'acide subérique, l'acide azélaïque, l'acide sébacique, l'acide undécanedioïque, l'acide dodécanedioïque. 20 L'expression « polyamide aliphatique » signifie un homopolyamide à l'exclusion d'un copolyamide. Il est bien entendu qu'il peut s'agir d'un mélange de polyamides aliphatiques. Le polyamide aliphatique A est donc un homopolyamide. La nomenclature utilisée pour définir les polyamides est décrite dans la norme ISO 1874-1:2011 "Plastiques - Matériaux polyamides (PA) pour moulage et extrusion - 25 Partie 1 : Désignation", notamment en page 3 (tableaux 1 et 2) et est bien connue de l'homme du métier. Lorsque le polyamide aliphatique A est obtenu à partir de la polycondensation d'un lactame ledit lactame peut être choisi parmi la pyrrolidinone, la 2-pipéridinone, le caprolactame, l'énantholactame, le caprolactame, le pelargolactame, le 30 décanolactame, l'undécanolactame, et le lauryllactame, en particulier le lauryllactame. Lorsque le polyamide aliphatique A est obtenu à partir de la polycondensation d'un aminoacide, il peut être choisi parmi l'acide 9-aminononanoïque, l'acide 10- aminodécanoïque, l'acide 10-aminoundécandique, l'acide 12-aminododécanoïque et l'acide 11-aminoundécanoïque ainsi que ses dérivés, notamment l'acide N-heptyl-11- 35 aminoundécanoïque, en particulier l'acide 11-aminoundécanoïque. 3057575 5 Lorsque le polyamide aliphatique A est obtenu à partir de la polycondensation d'un motif XY, la diamine (X) en C4 à 018 utilisée dans le polyamide XY est une diamine linéaire ou ramifiée, et peut être en particulier choisi parmi la 1,4-butanediamine, 1,5- pentanediamine, la 2-méthyl-1,5-pentanediamine, la 1,6-hexaméthylènediamine la 1,7- 5 heptanediamine, la 1,8-octanediamine, la 1,9-nonanediamine, la 2-méthyl-1,8-octane- diamine, la 2,2,4-triméthylhexaméthylènediamine, la 2,4,4- triméthylhexaméthylènediamine, la 1,10-décanediamine, 1,11-undécanediamine, la 2- buty1-2-éthy1-1,5-pentanediamine, la 1,12-dodécanediamine, la 1,13-tridécanediamine, la 1,14-tétradécanediamine, la 1,16-hexadécanediamine et la 1,18-octadécanediamine. 10 Avantageusement, la diamine (X) utilisée est en C4 à 012, en particulier choisi parmi la 1,4-butanediamine, 1,5-pentaméthyldiamine, 2-méthy1-1,5-pentanediamine, la 1,6- hexaméthylènediamine, la 1,7-heptanediamine, la 1,8-octanediamine, la 1,9- nonanediamine, la 2-méthy1-1,8-octane-diamine, la 2,2,4- triméthylhexaméthylènediamine, la 2,4,4-triméthylhexaméthylènediamine, la 1,10- 15 décanediamine, 1,11-undécanediamine, la 2-buty1-2-éthy1-1,5-pentanediamine, la 1,12- dodécanediamine. Avantageusement, la diamine (X) utilisée est en C6 à Cio, en particulier choisi parmi la 2-méthy1-1,5-pentanediamine, la 1,6-hexaméthylènediamine la 1,7-heptanediamine, la 1,8-octanediamine, la 1,9-nonanediamine, la 2-méthy1-1,8-octane-diamine, la 2,2,4- 20 triméthylhexaméthylènediamine, la 2,4,4-triméthylhexaméthylènediamine, la 1,10décanediamine. Lorsque le polyamide aliphatique A est obtenu à partir de la polycondensation d'un motif XY, l'acide dicarboxylique aliphatique (Y) en C6 à 018, en particulier en C6 à 012, utilisé dans le polyamide XY, est tel que défini ci-dessus. 25 Par fibre de verre au sens de l'invention, on entend toute fibre de verre, notamment telle que décrite par Frederick T. Wallenberger, James C. Watson and Hong Li, PPG industries Inc. (ASM Handbook, Vol 21 : composites (#06781G), 2001 ASM International), à condition que la dite fibre soit à section circulaire. Avantageusement, lesdites fibres de verre présentent un diamètre compris de 4 pm à 30 moins de 25pm, de préférence de 4 à 15 microns et un ratio L/D (L représentant la grande dimension de la section transverse de la fibre et D la petite dimension de la section transverse de ladite fibre) inférieur à 2, en particulier inférieur à 1,5. Avantageusement, le ratio LJD est égal à environ 1. Par l'expression « modifiant choc », il faut entendre un polymère à base polyoléfine 35 présentant un module de flexion inférieur à 100 MPa mesuré à 23°C selon la norme 3057575 6 ISO 178 :2010 et de Tg inférieure à 0°C (mesurée selon la norme 11357-2 au niveau du point d'inflexion du thermogramme DSC), en particulier une polyoléfine, couplée ou non avec un Peba (polyether block amide) ayant un module de flexion 10 J/g, en particulier > 12 J/g ainsi qu'une température de transition vitreuse (Tg) 20 tels que déterminés par DSC selon la norme ISO 11357-1 :2009 et ISO 11357-2 et 3 :2013, à une vitesse de chauffe de 20K/min. Avantageusement, l'élongation à la rupture de ladite composition après sa mise en oeuvre, en particulier par injection ou moulage par compression, est augmentée jusqu'à 30% par rapport à la même composition comprenant des fibres de verre à section plate 25 au lieu de fibres de verre à section circulaire. En particulier, ladite augmentation de ladite élongation à la rupture est comprise de 10 à 30% (merci de confirmer ou corriger) Avantageusement, ladite composition constituée par l'utilisation desdites fibres de verre à section circulaire avec ledit mélange comprend : 30 - de 5 à 30% en poids, en particulier de 5 à 20% en poids de MXDZ, - de 20 à 60% en poids, en particulier de 25 à 50% en poids dudit au moins un polyamide A, - de 30 à 75% en poids, en particulier de 40 à 65% en poids de fibres de verre à section circulaire, 35 - de 0 à 10% d'au moins un modifiant choc, 3057575 8 - de 0 à 2% d'au moins un additif, La somme des proportions de chaque constituant de la composition étant égale à 100%. Avantageusement, ladite composition constituée ci-dessus est l'une des suivantes (les 5 pourcentages sont indiqués en poids) : N° COMPOSITION MXDZ Polyamide Fibres de verre aliphatique A 1 5-30% 20-60% 30-75% 2 5-30% 20-60% 40-65% 3 5-30% 25-50% 30-75% 4 5-30% 25-50% 40-65% 5 5-20% 20-60% 30-75% 6 5-20% 20-60% 40-65% 7 5-20% 25-50% 30-75% 8 5-20% 25-50% 40-65% La somme des constituants de chaque composition 1 à 8 est égale à 100%. Chacune des compositions 1 à 8 ci-dessus peut de plus comprendre au moins un modifiant choc jusqu'à 10% en poids, la somme des constituants étant égale à 100%. Chacune des compositions 1 à 8 ci-dessus peut de plus comprendre au moins un 10 additif jusqu'à 2% en poids, la somme des constituants étant égale à 100%. Chacune des compositions 1 à 8 ci-dessus peut de plus comprendre au moins un modifiant choc jusqu'à 10% en poids et au moins un additif jusqu'à 2% en poids, la somme des constituants étant égale à 100%. 15 Avantageusement, le MXDZ utilisé dans l'une des compositions ci-dessus définies comprend du MXD10. Le MXD10 est donc en mélange avec au moins un autre MXDZ, Z étant un acide dicarboxylique en C6 à C18 tel que ci-dessus défini, notamment en proportion supérieure à 50% en poids par rapport à la somme totale des polyamides MXDZ. 20 Avantageusement, le MXDZ utilisé dans l'une des compositions ci-dessus définies est constitué de MXD10 et de MXD6. Avantageusement, le MXDZ utilisé dans l'une des compositions ci-dessus définies est constitué de MXD10. 3057575 9 Avantageusement, le polyamide aliphatique A comprend un polyamide aliphatique obtenu à partir de la polycondensation d'un motif XY dont l'acide dicarboxylique (Y) est de l'acide sébacique. Avantageusement, ledit polyamide aliphatique A obtenu à partir de la polycondensation 5 d'un motif XY dont l'acide dicarboxylique (Y) est de l'acide sébacique est en proportion supérieure à 50% en poids par rapport au poids total des polyamides aliphatique A. Avantageusement, ledit polyamide aliphatique A obtenu à partir de la polycondensation d'un motif XY correspond à un seul polyamide dont l'acide dicarboxylique (Y) est de l'acide sébacique. 10 Avantageusement, le polyamide aliphatique A comprend un polyamide aliphatique obtenu à partir de la polycondensation d'un motif XY dont la diamine (X) est en C6 à Cio. Le polyamide aliphatique A est donc un mélange d'au moins deux polyamides XY dont la diamine (X) est en C6 à Cio, les diamines étant différentes l'une de l'autre, en 15 particulier. Avantageusement, ledit polyamide aliphatique A obtenu à partir de la polycondensation d'un motif XY dont la diamine (X) est en C6 à Cio est en proportion supérieure à 50% en poids par rapport au poids total des polyamides XY. Avantageusement, ledit polyamide aliphatique A obtenu à partir de la polycondensation 20 d'un motif XY est constitué d'un polyamide XY dont la diamine (X) est en C6 à Cio. En particulier, la diamine (X) est choisie parmi l'hexaméthylène diamine et la décanediamine. Avantageusement, ledit au moins MXDZ est constitué de 0% à 49% en poids de MXD6 et 51 à 100% en poids de MXD10 et ledit polyamide aliphatique A obtenu à partir de la 25 polycondensation d'un motif XY est constitué de 0 à 49% en poids de PA610 et de 51 à 100% en poids de PA1010. Avantageusement, MXDZ est constitué de MXD10 et ledit polyamide aliphatique A obtenu à partir de la polycondensation d'un motif XY est constitué de 0 à 49% en poids de PA610 et de 51 à 100% en poids de PA1010. 30 Avantageusement, MXDZ est constitué de MXD10 et ledit polyamide aliphatique A obtenu à partir de la polycondensation d'un motif XY est constitué de PA1010. Avantageusement, ledit au moins MXDZ est constitué de 0% à 49% en poids de MXD6 et 51 à 100% en poids de MXD10 et ledit polyamide aliphatique A obtenu à partir de la polycondensation d'un motif XY est constitué de 0 à 49% en poids de PA1010 et de 51 35 à 100% en poids de PA610. 3057575 10 Avantageusement, MXDZ est constitué de MXD10 et ledit polyamide aliphatique A obtenu à partir de la polycondensation d'un motif XY est constitué de 0 à 49% en poids de PA1010 et de 51 à 100% en poids de PA610. Avantageusement, MXDZ est constitué de MXD10 et ledit polyamide aliphatique A 5 obtenu à partir de la polycondensation d'un motif XY est constitué de PA610. Avantageusement, ledit polyamide aliphatique A est obtenu à partir de la polycondensation d'un lactame ou d'un aminoacide, en particulier du lauryllactame ou de l'acide aminoundécanoïque. 10 Avantageusement, MXDZ est constitué de MXD10 et ledit polyamide aliphatique A est obtenu à partir de la polycondensation de lauryllactame. Avantageusement, MXDZ est constitué de MXD10 et ledit polyamide aliphatique A est obtenu à partir de la polycondensation de l'acide 11-aminoundécanoïque. Dans un mode de réalisation avantageux, ledit au moins un additif de ladite 15 composition constituée par l'utilisation desdites fibres de verre à section circulaire avec ledit mélange est choisi parmi les charges, les colorants, les stabilisants, les plastifiants, les agents tensioactifs, les agents nucléants, les pigments, les azurants, les antioxydants, les lubrifiants, les ignifugeants, les cires naturelles et leurs mélanges. Dans un mode de réalisation avantageux, ladite composition constituée par l'utilisation 20 desdites fibres de verre à section circulaire avec ledit mélange comprend : - de 5 à 30% en poids, en particulier de 5 à 20% en poids, d'un polyamide MXD10, obtenu à partir de la polycondensation de la meta-xylylène diamine (MXD) ou un mélange de meta-xylylène diamine et de para-xylylène diamine, avec l'acide sébacique, 25 - de 20 à 60% en poids, en particulier de 25 à 50% de PA1010 obtenu à partir de la polycondensation de la décanediamine et de l'acide sébacique, - de 30 à 75% en poids, en particulier de 40 à 65% en poids de fibres de verre à section circulaire, - de 0 à 10% en poids d'au moins un modifiant choc, 30 - de 0 à 2% d'au moins un additif. Dans un mode de réalisation avantageux, ladite composition constituée par l'utilisation desdites fibres de verre à section circulaire avec ledit mélange comprend : - de 5 à 30% en poids, en particulier de 5 à 20% en poids, d'un polyamide MXD10, obtenu à partir de la polycondensation de la meta-xylylène diamine (MXD) ou 3057575 11 un mélange de méta-xylylène diamine et de para-xylylène diamine, avec l'acide sébacique, - de 20 à 60% en poids, en particulier de 25 à 50% de PA610 obtenu à partir de la polycondensation de l'hexaméthylène diamine et de l'acide sébacique, 5 - de 30 à 75% en poids, en particulier de 40 à 65% en poids de fibres de verre à section circulaire, - de 0 à 10% en poids d'au moins un modifiant choc, - de 0 à 2% d'au moins un additif. Avantageusement, le MXDZ des compositions 1 à 8 ci-dessus définie est le MXD10 et 10 le PAXY est le PA1010. Avantageusement, le MXDZ des compositions 1 à 8 ci-dessus définie est le MXD10 et le PAXY est le PA610. Avantageusement, le MXDZ des compositions 1 à 8 ci-dessus définie est le MXD10 et le polyamide aliphatique A est le PA1012. 15 Avantageusement, le MXDZ des compositions 1 à 8 ci-dessus définie est le MXD10 et le polyamide aliphatique A est le PA12. Avantageusement, le MXDZ des compositions 1 à 8 ci-dessus définie est le MXD10 et le polyamide aliphatique A est le PA11. La composition ci-dessus définie peut être utilisée pour constituer une structure 20 monocouche ou au moins une couche d'une structure multicouche. En particulier, ladite structure se présente sous la d'une pièce injectée. La composition ci-dessus définie peut être également utilisée pour constituer un objet. Ledit objet peut être mis en forme par un procédé comprenant une étape de moulage par injection de ladite composition. 25 Ledit objet peut être utilisé dans le domaine électrique et/ou de l'électronique. DESCRIPTION DES FIGURES La figure 1 (A et B) présente le gauchissement obtenu avec 2 plaques (100*100*1 mm3) injectées par : 30 A : composition 11 ou 12 de l'invention, B : composition Cl ou C4, et mesuré tel que décrit dans l'exemple 2. A : plaque injectée 11 ou 12 dont le gauchissement est limité et inférieur à 1 mm, B : plaque injectée Cl ou C4 dont le gauchissement est très important et supérieur à 5 35 mm. 3057575 12 EXEMPLES Exemple 1 : Propriétés mécaniques Synthèse Le PA610, PA1010 et le MXD10 ont été préparés séparément et respectivement par 5 polycondensation d'hexaméthylène diamine et d'acide sébacique, de décanediamine et d'acide sébacique et de meta-xylylène diamine et d'acide sébacique selon les techniques bien connues de l'homme du métier. Compoundage Les compositions ont été préparées par mélange à l'état fondu des granules de 10 polymères. Ce mélange a été effectué par compoundage sur extrudeuse bi-vis co- rotative type MC26 avec un profil de T plat à 270°C. La vitesse de vis est de 25Orpm. L'introduction des fibres de verre à section circulaire ou à section plate est effectuée en gavage latéral. Injection 15 Des plaques de 100*100*1 mm3 ont été préparées par injection des différentes compositions : - Température d'injection (alimentation/buse) : 250/270°C et 270/300°C - Température du moule : 65°C et 90°C et 100°C - Temps de maintien : 10 secondes 20 - Temps de refroidissement : 20 et 30 secondes Les compositions suivantes ont été préparées (Tableau 1) : Composition MXDZ PAXY Fibres verre à Fibres verre à (% en (% en section circulaire section plate poids) poids) (% en poids) (% en poids) Nittobo Nittobo CSX3J451S0 CSG3PA820S Cl - PA610 50% 50% - PA610 C2 - - 50% 50% MXD10 PA610 C3 - 50% 15% 35% MXD10 PA610 Il 50% - 15% 35% 3057575 13 PA1010 C4 - 55% - 45% PA1010 C5 - - 55 % 45% MXD10 PA1010 12 55% - 15% 30% C : Composition comparative I : Composition de l'invention TABLEAU 1 5 L'allongement à la rupture des compositions C2, C3 et 11 a été déterminé selon la norme ISO 527. La machine mécanique est un INSTRON 5966. La vitesse de la traverse est de 1mm/min. Les conditions de test sont 23°C, 50% HR. Les échantillons de géométrie ISO 527 1A ayant été au préalable conditionnés 2 semaines à 23°C, 50% HR. La 10 déformation est mesurée par un extensomètre à contact. Les résultats sont présentés dans le tableau 2 (essai sur cinq échantillons) : Composition Elongation à la rupture écart type C2 2,7 0,08 C3 2,6 0,07 11 3,6 0,09 TABLEAU 2 15 Le tableau 2 montre que la composition de l'invention présente un pourcentage d'élongation à la rupture augmenté de 30% par rapport à la même composition avec des fibres de verre à section plate au lieu de fibres de verre à section circulaire ou à une composition constituée de PA610 et fibres de verre à section plate. 20 Exemple 2: Evaluation du gauchissement de compositions de polyamides à base de PA610 ou PA1010, MXD10 et de fibres de verre à section circulaire ou à section plate. Le gauchissement a été évalué selon la méthode décrite ci-dessous : 3057575 14 Les plaques injectées sont posées sur une table. L'opérateur appuie sur 3 angles de la plaque pour faire remonter le quatrième. On mesure alors l'écart entre la surface de la table et l'échantillon, voir la flèche de la figure 1. Sur l'échantillon de gauche sur la figure 1 (A), le gauchissement est limité, c'est-à-dire inférieur à 1 mm. 5 Les résultats sont présentés sur le tableau 3 suivant : Composition Gauchissement Cl Très important >5mm* C2 5mm C5 REVENDICATIONS1. Utilisation de fibres de verre à section circulaire dans un mélange comprenant au moins un polyamide MXDZ, obtenu à partir de la polycondensation de la meta-xylylène diamine (MXD), avec un acide dicarboxylique aliphatique (Z) en C6 à 018, en particulier en C6 à 012, et au moins un polyamide aliphatique A obtenu à partir de la polycondensation d'un motif choisi parmi : - un lactame en C6 à 012, - un aminoacide en C6 à 012, et - un motif XY obtenu à partir de la polycondensation d'une diamine aliphatique (X) en C4 à 018, en particulier en C4 à 012 et un acide dicarboxylique aliphatique (Y) en C6 à 018, en particulier en C6 à 012, des fibres de verre à section circulaire et optionnellement au moins un modifiant choc et/ou au moins additif, lesdites fibres de verre à section circulaire et ledit mélange constituant une 15 composition, lesdites fibres de verre à section circulaire étant présentes de 30 à 75% en poids, en particulier de 40 à 65% en poids et par rapport au poids total de la composition, pour améliorer les propriétés mécaniques de ladite composition, notamment l'élongation à la rupture, après sa mise en oeuvre, en particulier par injection ou 20 moulage par compression. 2. Utilisation selon la revendication 1, caractérisée en ce que le rapport en poids MXDZ/A étant compris de 0,11 à 0,83. 25 3. Utilisation selon la revendication 1 ou 2, caractérisée en ce que l'élongation à la rupture de ladite composition est augmentée jusqu'à 30% par rapport à la même composition comprenant des fibres de verre à section plate au lieu de fibres de verre à section circulaire. 30 4. Utilisation selon l'une des revendications 1 à 3, caractérisée en ce que ladite composition comprend : - de 5 à 30% en poids, en particulier de 5 à 20% en poids de MXDZ, - de 20 à 60% en poids, en particulier de 25 à 50% en poids dudit au moins un polyamide A, 3057575 16 - de 30 à 75% en poids, en particulier de 40 à 65% en poids de fibres de verre à section circulaire, - de 0 à 10% d'au moins un modifiant choc, - de 0 à 2% d'au moins un additif, 5 la somme des proportions de chaque constituant de la composition étant égale à 100%. 5. Utilisation selon l'une des revendications 1 à 4, caractérisée en ce que MXDZ correspond à MXD10. 10 6. Utilisation selon l'une des revendications 1 à 5, caractérisée en ce que le polyamide aliphatique A est obtenu à partir de la polycondensation d'un motif XY, et Y correspond à l'acide sébacique. 7. Utilisation selon l'une des revendications 1 à 6, caractérisé en ce que le polyamide aliphatique A est obtenu à partir de la polycondensation d'un motif XY, et X correspond à une diamine en 06 à Cio. 8. Utilisation selon l'une des revendications 1 à 7, caractérisée en ce que le polyamide aliphatique A est obtenu à partir de la polycondensation d'un motif XY, et X est choisi parmi l'hexaméthylène diamine et la décanediamine. 9. Utilisation selon l'une des revendications 1 à 8, caractérisée en ce que ledit au moins un additif est choisi parmi les charges, les colorants, les stabilisants, les plastifiants, les agents tensioactifs, les agents nucléants, les pigments, les azurants, les antioxydants, les lubrifiants, les ignifugeants, les cires naturelles et leurs mélanges.